(57)【要約】      （修正有）【課題】光透過性及び接続信頼性に優れる透明スイッチを提供する。【解決手段】透明電極３が一方の面に形成された２枚の透明な上部基板１と下部基板２が、それぞれの透明電極３が対向するように配置されてなる透明スイッチであって、前記上部基板１の透明電極３と下部基板２の透明電極３の間に透明柔軟スイッチ膜４を有し、前記透明柔軟スイッチ膜４は、透明柔軟材料５と、複数の突起を表面に有する導電性粒子６とを含有する透明スイッチ。【選択図】図１
2012014572.tif 000002
【特許請求の範囲】
【請求項１】
透明電極が一方の面に形成された２枚の透明基板が、それぞれの透明電極が対向するように配置されてなる透明スイッチであって、
前記２枚の透明基板の透明電極の間に透明柔軟スイッチ膜を有し、
前記透明柔軟スイッチ膜は、透明柔軟材料と、複数の突起を表面に有する導電性粒子とを含有する
ことを特徴とする透明スイッチ。
【請求項２】
透明柔軟スイッチ膜の平均厚みＴｔと、導電性粒子の数平均粒子径Ｄｃとの関係が、下記式（１）で示されることを特徴とする請求項１記載の透明スイッチ。
【数１】
2012014572.tif 000007
式（１）中、σｔは透明柔軟スイッチ膜の厚みの標準偏差を意味し、σｃは導電性粒子の粒子径の標準偏差を意味する。
【請求項３】
透明柔軟スイッチ膜は、破壊防止用粒子を含有し、かつ、前記破壊防止用粒子の数平均粒子径Ｄｐは、導電性粒子の数平均粒子径Ｄｃの５０％〜９５％であることを特徴とする請求項１又は２記載の透明スイッチ。
【請求項４】
透明柔軟スイッチ膜は、スペーサ粒子を含有することを特徴とする請求項１、２又は３記載の透明スイッチ。
【請求項５】
透明柔軟スイッチ膜の平均厚みＴｔと、導電性粒子の数平均粒子径Ｄｃと、スペーサ粒子の数平均粒子径Ｄｓとの関係が、下記式（３）で示されることを特徴とする請求項４記載の透明スイッチ。
【数２】
2012014572.tif 000008
【請求項６】
導電性粒子の周囲に空間が設けられていることを特徴とする請求項１、２、３、４又は５記載の透明スイッチ。
【発明の詳細な説明】
【技術分野】
【０００１】
本発明は、光透過性及び接続信頼性に優れる透明スイッチに関する。
【背景技術】
【０００２】
近年、スマートフォン等の急速な市場拡大によって、タッチパネルのマルチ入力化が進んでいる。タッチパネルの接触検出方式には従来からの抵抗膜式、静電容量式、光学式等があるが、静電容量式は大型化が難しい、ペン入力が難しい等、抵抗膜式は透過率が低い等、それぞれ課題があり、用途に応じて各種方式の開発が進められている。
【０００３】
従来の抵抗膜方式のタッチパネル入力装置は、ＩＴＯ等からなる透明導電膜を有する透明電極が形成された上部基板及び下部基板が、該透明電極が対向するように配置されている。該透明電極間には、外部からの接触により圧力を加えられた場合にのみ導通させるために対向する透明電極間の間隔を保持するスペーサが配置され、通常、対向する透明電極間の間隔は３０〜１５０μｍとなっている。従来の抵抗膜方式のタッチパネル入力装置は、透明電極間にＩＴＯ等からなる透明導電膜との屈折率差が大きい空気層を有していたため、入射光に対する反射光の割合が大きくなっていたり、空気層の間隔によってはニュートンリングが発生したりする問題があった。
【０００４】
特許文献１には、透明電極間にＩＴＯ等と屈折率が近い絶縁性液体を封入する方法が開示されており、特許文献２には、透明電極間に透明柔軟材料からなる絶縁性透明弾性層を形成する方法が開示されている。しかしながら、特許文献１に開示されている方法では、粘度の低い絶縁性液体を使用するため液漏れが発生するおそれがあり、特許文献２に開示されている方法では、透明柔軟材料からなる絶縁性透明弾性層を設けることにより接続抵抗が大きくなって入力位置を正確に検知できないことがある等の問題があった。
【先行技術文献】
【特許文献】
【０００５】
【特許文献１】特開昭６４−１４６３０号公報
【特許文献２】特開平６−３４２３３２号公報
【発明の概要】
【発明が解決しようとする課題】
【０００６】
本発明は、光透過性及び接続信頼性に優れる透明スイッチを提供することを目的とする。
【課題を解決するための手段】
【０００７】
本発明は、透明電極が一方の面に形成された２枚の透明基板が、それぞれの透明電極が対向するように配置されてなる透明スイッチであって、上記２枚の透明基板の透明電極の間に透明柔軟スイッチ膜を有し、上記透明柔軟スイッチ膜は、透明柔軟材料と、複数の突起を表面に有する導電性粒子とを含有する透明スイッチである。
以下に本発明を詳述する。
【０００８】
本発明者らは、透明電極間に透明柔軟材料からなる絶縁性透明弾性層を設けた場合に接続抵抗が大きくなる原因が、押圧時に導通すべき透明電極間の透明柔軟材料を充分に排除することができていないことであることを見出した。
そこで本発明者らは、複数の突起を表面に有する導電性粒子を含有する透明柔軟スイッチ膜を透明電極間に設けることにより、押圧時に導通すべき透明電極間の透明柔軟材料を速やかに排除することができ、光透過性及び接続信頼性に優れる透明スイッチを製造することができることを見出し、本発明を完成させるに至った。
【０００９】
本発明の透明スイッチの一例を模式的に示す断面図を図１に示す。図１において、本発明の透明スイッチは、透明電極３が一方の面に形成された上部基板１及び下部基板２を透明電極３が対向するように配置されてなり、上部基板１及び下部基板２の透明電極３の間に透明柔軟材料５と複数の突起を表面に有する導電性粒子６とを含有する透明柔軟スイッチ膜４を有する。上部基板１を押圧することにより、押圧部が変形し、押圧部でのみ導電性粒子６を介して上部基板１及び下部基板２の透明電極間を導通させることができる。
【００１０】
本発明の透明スイッチにおいて、上記透明柔軟スイッチ膜の厚みは、上記導電性粒子の粒子径よりも大きいことが必要であるが、押圧時に小さい荷重で反応させるためには、上記透明柔軟スイッチ膜の厚みと上記導電性粒子の粒子径との差ができるだけ小さいことが好ましい。
図２（ａ）に示したように上記導電性粒子の粒子径が大きすぎると、押圧していない状態で導通する誤作動が発生するおそれがあり、図２（ｂ）に示したように上記導電性粒子の粒子径が小さすぎると、入力に大きな荷重が必要になる。具体的には、上記透明柔軟スイッチ膜の平均厚みをＴｔ、上記導電性粒子の数平均粒子径をＤｃ、透明柔軟スイッチ膜の厚みの標準偏差をσｔ、導電性粒子の粒子径の標準偏差をσｃとした場合、下記式（１）で示されるように、導電性粒子の粒子径を、透明柔軟スイッチ膜の平均厚みより（σｔ＋σｃ）の３倍だけ小さいものよりも小さく、（σｔ＋σｃ）の５倍だけ小さいものよりも大きくすることが好ましい。
【００１１】
【数１】
2012014572.tif 000003
【００１２】
上記２枚の透明基板のうちの一方の透明基板（上部基板）は、可撓性を有する材料からなることが好ましく、具体的には例えば、ポリエチレンテレフタレート（ＰＥＴ）からなるもの等が挙げられる。本発明の透明スイッチは、上記上部基板を入力ペン等によって押圧することにより押圧部が変形し、導電性粒子を介して上部基板及び下部基板の透明電極間が導通することで入力位置を検出することができる。上記上部基板は、上面にハードコートが施され、透明電極との界面の密着性を改善するために下面にアンダーコートが施されていることが好ましい。
また、上記２枚の透明基板のうちの他方の透明基板（下部基板）は、上記可撓性を有する材料からなるものであってもよいし、アクリル樹脂やガラス等の剛直な材料からなるものであってもよい。
【００１３】
上記上部基板の厚みは特に限定されないが、好ましい下限は１００μｍ、好ましい上限は２００μｍである。また、用途によっては、上記上部基板として厚みが１５０〜３００μｍのガラス基板を用いることもできる。
上記下部基板の厚みは特に限定されないが、好ましい下限は７００μｍ、好ましい上限は１０００μｍである。
【００１４】
本発明の透明スイッチにおいて、上記２枚の透明基板には、透明電極が一方の面に形成されている。
上記透明電極に用いる材料としては、透明で導電性に優れ、耐久性が高い材料であれば特に限定されず、有機導電材料や金属酸化物等を用いることができる。なかでも、スズドープ酸化インジウム（ＩＴＯ）が好適に用いられる。
【００１５】
各基板における上記透明電極のシート抵抗は特に限定されないが、好ましい下限は３００Ω／□、好ましい上限は５００Ω／□である。
【００１６】
上記透明基板に上記透明電極を形成する方法は特に限定されず、例えば、蒸着法、スパッタリング法、イオンプレーティング法等の方法を用いることができる。
【００１７】
本発明の透明スイッチは、上記２枚の透明基板の透明電極の間に透明柔軟スイッチ膜を有する。
上記透明柔軟スイッチ膜は、透明柔軟材料と、複数の突起を表面に有する導電性粒子とを含有する。
上記透明柔軟スイッチ膜としては、具体的には、透明柔軟材料中に上記複数の突起を表面に有する導電性粒子が分散してなるものが挙げられる。
上記透明柔軟材料としては、屈折率が上記透明電極に用いる材料の屈折率にできるだけ近いものが用いられる。具体的には、上記透明柔軟材料の屈折率の好ましい下限は１．４、好ましい上限は１．６である。
【００１８】
上記透明柔軟材料のヤング率の好ましい上限は１００ｄｙｎｅ／ｃｍ２である。上記透明柔軟材料のヤング率が１００ｄｙｎｅ／ｃｍ２を超えると、得られる透明スイッチが応答性に劣るものとなることがある。
なお、上記透明柔軟材料のヤング率の下限は特にないが、ヤング率が低すぎて、入力を終え圧力を取り除いた際に回復が遅くなったり、押圧していない状態で導通する誤作動が生じたりするおそれがある場合は、透明柔軟スイッチ膜中に後述するスペーサ粒子を配合することで、回復速度を上げたり誤作動を防止したりすることができる。
【００１９】
上記複数の突起を表面に有する導電性粒子のコア粒子は特に限定されず、例えば、樹脂、金属、ガラス、セラミック等からなるものが挙げられる。なかでも、押圧時に変形し接触点が多くなるため抵抗値を下げることができ、かつ、透明電極の損傷を抑制することができるため、樹脂からなる重合体粒子であることが好ましい。金属、ガラス、セラミックの場合は、入力時の押圧で大きな荷重がかかった場合、透明電極が傷つくおそれがある。
【００２０】
本発明の透明スイッチにおいて、上記導電性粒子は、複数の突起を表面に有する。上記導電性粒子が複数の小さな突起を表面に有することにより、押圧時に導通すべき透明電極間の上記透明柔軟材料を速やかに排除することができる。
上記導電性粒子としては、樹脂からなるコア粒子の表面に突起の芯物質を付着させた後、導電層を形成したものであることが好ましい。
【００２１】
上記複数の突起を表面に有する導電性粒子は、具体的には例えば、重合体粒子と、該重合体粒子の表面を被覆している導電層とを備えるものが挙げられる。このような導電性粒子としては、重合体粒子の表面に導電性物質で構成される複数の突起の芯物質を備え、導電層が該芯物質を被覆しているものが挙げられる。芯物質を導電層が被覆していることにより、芯物質により導電層の表面が隆起されており、導電層の外側の表面に複数の突起が形成される。
【００２２】
上記芯物質を構成する導電性物質としては、例えば、金属、金属の酸化物及び黒鉛等の導電性非金属、ポリアセチレン等の導電性ポリマー等が挙げられる。なかでも、導電性を高める効果に優れることから、金属が好ましい。上記芯物質を構成する上記金属としては、例えば、金、銀、銅、白金、亜鉛、鉄、鉛、錫、アルミニウム、コバルト、インジウム、ニッケル、クロム、チタン、アンチモン、ビスマス、ゲルマニウム、カドミウム等の金属、錫−鉛合金、錫−銅合金、錫−銀合金、錫−鉛−銀合金等の２種類以上の金属で構成される合金等が挙げられる。なかでも、ニッケル、銅、銀又は金等が好ましい。
【００２３】
上記芯物質の形状は特に限定されないが、塊状であることが好ましく、例えば、粒子状の塊、複数の微小粒子が凝集した凝集塊、及び不定形の塊等が挙げられる。
また、形成する突起の高さを好適な範囲に制御できるので、上記芯物質の数平均粒子径は５０〜２５０ｎｍの範囲内にあることが好ましい。また、上記芯物質の数平均粒子径は導電性粒子全体の１／１００〜１／２０の範囲内にあることが好ましい。
【００２４】
上記重合体粒子の表面に上記芯物質を付着させる方法としては、例えば、上記重合体粒子の分散液中に、上記芯物質又は上記芯物質となる導電性物質を添加し、上記重合体粒子の表面に上記芯物質を、例えば、ファンデルワールス力又はヘテロ凝集により集積させ、付着させる方法や、上記重合体粒子を入れた容器に、上記芯物質又は上記芯物質となる導電性物質を添加し、容器の回転等による機械的な作用により上記重合体粒子の表面に上記芯物質を付着させる方法等が挙げられる。なかでも、上記芯物質の付着量を制御しやすいため、分散液中の上記重合体粒子の表面に上記芯物質を集積させ、付着させる方法が好ましい。
【００２５】
上記導電性粒子の導電層を構成する金属は特に限定されず、上記芯物質と同様のものが挙げられる。なかでも、導電層を構成する金属は、ニッケル、銅、パラジウム又は金であることが好ましい。上記芯物質と上記導電層とは、異なる導電性物質により形成されていることが好ましい。この場合には、透明電極間の接続抵抗値をより容易に低くすることができ、上記導電性粒子の導電性のバラツキを小さくすることができる。ただし、上記芯物質と上記導電層とは、同じ導電性物質により形成されていてもよい。
【００２６】
上記重合体粒子の表面に導電層を形成する方法は特に限定されず、例えば、無電解めっき、電気めっき、スパッタリング等の方法が挙げられる。なかでも、重合体粒子の表面に導電層を形成する方法は、無電解めっきにより形成する方法であることが好ましい。
【００２７】
上記導電性粒子の導電層の外表面は、金層、ニッケル層、又は、パラジウム層であることが好ましく、ニッケル層又はパラジウム層であることが好ましい。更に、上記導電性粒子の導電層は、ニッケル層と、該ニッケル層の表面に積層されたパラジウム層とにより形成されていることが好ましい。これらの好ましい導電層が形成されていることにより、上記導電性粒子により接続された上記透明電極間の接続抵抗値が低くなる。また、導電層の外表面がニッケル層又はパラジウム層である場合には、上記導電性粒子を上記透明電極に接触させる際に、上記透明電極表面を覆っている金属の酸化物を容易に取り除くことができる。このため、上記導電性粒子の導電層の外表面と上記透明電極表面の金属とが接触しやすくなり、接続抵抗値が低くなる。
【００２８】
また、上記導電性粒子の導電層の外表面は、ニッケルを含む導電層、パラジウムを含む導電層又は低融点金属を含む導電層であることも好ましい。上記導電性粒子の導電層の外表面が、ニッケルを含む金属層又はパラジウムを含む導電層である場合には、上記透明電極表面を覆っている金属の酸化物を容易に取り除くことができ、上記導電性粒子の導電層の外表面と上記透明電極表面の金属とが接触しやすくなるため、接続抵抗値が低くなる。上記導電性粒子の導電層の外表面が、低融点金属を含む導電層である場合には、リフローにより、低融点金属を含む導電層と透明電極とが点接触ではなく面接触するため、接続抵抗値が低くなる。
【００２９】
上記導電性粒子の導電層は、単層であってもよく、２層以上の積層構造を有していてもよい。上記導電層が２層の積層構造を有する場合の導電層としては、内層／外層が、ニッケル層／金層、ニッケル層／パラジウム層、銅層／低融点金属層である導電層等が挙げられる。
上記低融点金属層、即ち、低融点金属を含む導電層としては、錫を含む導電層、錫と銀とを含む導電層、錫と銅とを含む導電層、錫と銀と銅とを含む導電層、錫と銀とニッケルとを含む導電層等が挙げられる。
なお、本明細書において、上記低融点金属とは、融点が３００℃以下の金属を示す。
【００３０】
上記導電性粒子の導電層の厚みは特に限定されないが、好ましい下限は２０ｎｍ、好ましい上限は５００ｎｍである。上記導電層の厚みが２０ｎｍ未満であると、導電層の連続性が不充分となり、導電性粒子の導電性が充分に得られないことがある。上記導電性粒子の導電層の厚みのより好ましい下限は１００ｎｍ、より好ましい上限は２００ｎｍである。
【００３１】
上記導電性粒子の導電層の表面に突起を形成する方法としては、上記重合体粒子の表面に芯物質を付着させた後に無電解めっきにより導電層を形成する方法や、上記重合体粒子の表面に無電解めっきにより導電層を形成した後に上記芯物質を付着させ、更に無電解めっきにより導電層を形成する方法等が挙げられる。
【００３２】
上記導電性粒子は、目視できない大きさであることが好ましい。具体的には、上記導電性粒子の数平均粒子径の好ましい上限は６０μｍであり、目立たなくさせるため、より好ましい上限は５０μｍであり、上記透明柔軟スイッチ膜に配合する上記導電性粒子の数を多くすることができるため、更に好ましい上限は４０μｍである。
上記導電性粒子は２μｍ程度まで製造可能であるが、上記導電性粒子の粒子径を小さくする場合、透明柔軟スイッチ膜全体の膜厚を薄くする必要が生じ、薄い透明柔軟スイッチ膜は膜厚のばらつきを制御することが困難となるため、上記導電性粒子の数平均粒子径の好ましい下限は５μｍである。
【００３３】
上記導電性粒子のＣＶ値は、押圧していない状態で導通する誤作動を抑制しつつ押圧時に小さい荷重で反応させるため、できるだけ小さいことが好ましく、好ましい上限は５％であり、より好ましい上限は２．５％である。
なお、本明細書において上記ＣＶ値とは粒度分布の変動係数であり、下記式により求められる。
【００３４】
【数２】
2012014572.tif 000004
【００３５】
上記式（２）中のσは粒子の粒子径の標準偏差を表し、上記Ｄｎは数平均粒子径を表す。
【００３６】
上記透明柔軟スイッチ膜における上記導電性粒子の含有量は特に限定されないが、上記導電性粒子の量を多くしすぎると、光透過率の低下が引き起こされるため、導電性粒子による光の遮蔽率を考慮して決定される。具体的には、上記透明柔軟スイッチ膜の膜内に上記導電性粒子が均等に分散した状態で、光の遮蔽率が１％以下であることが好ましく、０．５％以下であることがより、好ましい。
なお、本明細書において上記光の遮蔽率とは、透明スイッチの入力部全体の面積に対する粒子によって遮蔽される面積の割合を表す。透明な粒子を用いた場合は遮蔽率を０％とする。
【００３７】
上記導電性粒子は、過度に圧縮するとコア粒子が破壊したり、コア粒子から導電層が剥離したりすることがある。
そのため、上記透明柔軟スイッチ膜は、図１に示したように、押圧時に上記導電性粒子が過度に圧縮されることによる上記透明電極や上記導電性粒子の破壊を防止することを目的として、破壊防止用粒子を含有することが好ましい。
【００３８】
上記破壊防止用粒子は特に限定されず、樹脂粒子でもＳｉＯ２等の無機粒子でもよいが、上記導電性粒子の過度の圧縮を抑制することを目的とするため、上記透明柔軟材料や導電性粒子のコア材料や後述するスペーサ粒子よりも硬いものであることが好ましい。
また、上記破壊防止用粒子として、透明かつ上記透明柔軟材料に近い屈折率の材料を用いれば、得られる透明スイッチの光透過性にほとんど影響を与えることがない。即ち、上記破壊防止粒子としては、屈折率が１．４〜１．６の範囲内の透明材料を使用することが好ましい。
【００３９】
上記破壊防止用粒子として、透明かつ上記透明柔軟材料に近い屈折率の材料を用いる場合、上記透明柔軟スイッチ膜における上記破壊防止用粒子の含有量は、用いる破壊防止用粒子の硬さに応じて調整することができる。具体的には、上記破壊防止用粒子としてＳｉＯ２粒子等の硬い粒子を用いる場合は含有量を少なくし、樹脂粒子等の比較的柔軟な粒子を使用する場合は含有量を多くする。
また、上記破壊防止用粒子を上記柔軟スイッチ膜中に均一に分散させるため、上記破壊防止粒子の数は上記導電性粒子の数の０．２倍〜２０倍の範囲内であることが好ましい。
【００４０】
上記破壊防止用粒子を配置する場合、上記破壊防止用粒子の数平均粒子径Ｄｐは特に限定されないが、上記導電性粒子の数平均粒子径Ｄｃの５０％〜９５％であることが好ましく、上記導電性粒子の数平均粒子径Ｄｃの５０％〜８０％であることがより好ましい。
【００４１】
上記透明柔軟スイッチ膜は、図１に示したように、更にスペーサ粒子を含有することが好ましい。上記スペーサ粒子を有することにより、入力を目的としない極めて小さな荷重による誤作動を防止したり、入力時に変形した押圧部を、入力を終えた際に速やかに押圧前の状態に復元したりすることができる。
また、スペーサ粒子を含有することにより透明柔軟スイッチ膜の厚みのばらつきを低下させることができる。上記スペーサ粒子の粒子径は、上記透明柔軟スイッチ膜の厚みを同じにすることが好ましい。
具体的には、上記透明柔軟スイッチ膜の平均厚みＴｔと、上記導電性粒子の数平均粒子径Ｄｃと、上記スペーサ粒子の数平均粒子径Ｄｓとの関係が、下記式（３）で示されることが好ましい。
【００４２】
【数３】
2012014572.tif 000005
【００４３】
上記スペーサ粒子は特に限定されず、柔軟性を調整することが容易であることから、有機粒子であることが好適である。具体的には例えば、アクリロニトリル、ジビニルベンゼン等からなる粒子が挙げられる。
【００４４】
本発明の透明スイッチは、押圧していない状態で導通する誤作動を抑制しつつ押圧時に小さい荷重で反応させるため、上記導電性粒子の周囲には、上記透明柔軟材料のない空間が設けられていることが好ましい。
上記導電性粒子の周囲に空間を設ける方法の一例を図３に示した。
まず、導電性粒子９をアルカリ可溶性材料１０でコーティングする。また、同様に、ガラス等の基板１１上にアルカリ可溶性材料１０をコーティングする。次に、アルカリ可溶性材料１０でコーティングされた導電性粒子９を、アルカリ可溶性材料１０でコーティングされたガラス等の基板１１上に均等に分散する状態で散布する（図３（ａ））。その後、アルカリ可溶性材料１０を乾燥させ、透明柔軟材料１２を塗布し、加熱して透明柔軟材料１２を硬化させる（図３（ｂ））。次に、導電性粒子９を含んだ透明柔軟材料１２を基板１１から剥離し（図３（ｃ））、アルカリ水溶液に浸してアルカリ可溶性樹脂を溶解除去することにより、導電性粒子９の周囲には、透明柔軟材料のない空間１３が設けられた透明柔軟スイッチ膜を製造することができる（図３（ｄ））。
【発明の効果】
【００４５】
本発明によれば、光透過性及び接続信頼性に優れる透明スイッチを提供することができる。
【図面の簡単な説明】
【００４６】
【図１】本発明の透明スイッチの一例を模式的に示す断面図である。
【図２】導電性粒子の粒子径が大きすぎる場合（ａ）と、導電性粒子の粒子径が小さすぎる場合（ｂ）を示す模式図である。
【図３】導電性粒子の周囲に透明柔軟材料のない空間を設ける方法の一例を示す模式図である。
【発明を実施するための形態】
【００４７】
以下に実施例を掲げて本発明を更に詳しく説明するが、本発明はこれら実施例のみに限定されない。
【００４８】
（実施例１）
透明柔軟材料として、シリコーン樹脂（ダウコーニング社製、「ＣＹ５２−２７６」）に、導電性粒子Ａ（平均粒子径４０μｍ、粒子径の標準偏差１．２μｍ、ＣＶ値３％）０．５０重量％、スペーサ粒子Ａ（平均粒子径５０μｍ、粒子径の標準偏差１．５μｍ、ＣＶ値３％）０．６５重量％、破壊防止用粒子Ａ（平均粒子径３８μｍ、ＣＶ値３％）１．１５重量％を混合した。
得られた混合液をコーターで塗工し５０μｍの透明柔軟スイッチ膜を作製した。
抵抗膜式タッチパネル基板（タッチテック社製、「タッチモニターＴＰＫ−０８４」）の粘着剤で貼り付けてある下面の透明導電ガラス基板と上面の透明導電フィルムを剥離し、その間に作製した透明柔軟スイッチ膜を貼り付け、透明スイッチを作製した。なお、透明導電フィルムと透明導電ガラス基板を再貼り付けする際には、上側と下側の銀電極を接合するため、透明柔軟スイッチ膜を貼り付けた後にホットアイロンで加熱した。
得られた透明スイッチを、透明柔軟スイッチ膜を貼り付けた後に異方導電ペーストを塗布しホットアイロンで加熱した。
得られた透明スイッチを光学顕微鏡や偏光顕微鏡で観察したところ、１ｍｍ２あたりに導電性粒子Ａは５個、スペーサ粒子Ａは５個、破壊防止用粒子Ａは１０個確認された。また、各粒子の遮蔽率を表１に示した。
【００４９】
（実施例２）
透明柔軟スイッチ膜を作製する際の混合液として、複数の突起を表面に有する導電性粒子として導電性粒子Ａの代わりに導電性粒子Ｂ（平均粒子径１５μｍ、粒子径の標準偏差０．４５μｍ、ＣＶ値３％）０．２８重量％、スペーサ粒子Ａの代わりにスペーサ粒子Ｂ（平均粒子径１９μｍ、粒子径の標準偏差０．０５７μｍ、ＣＶ値３％）０．３８重量％、破壊防止用粒子Ａの代わりに破壊防止用粒子Ｂ（平均粒子径１４μｍ、ＣＶ値３％）０．７６重量％をシリコーン樹脂（ダウコーニング社製、「ＣＹ５２−２７６」）に混合した混合液を用いたこと以外は、実施例１と同様にして透明スイッチを作製した。
得られた透明スイッチを実施例１と同様にして観察し、１ｍｍ２あたりに導電性粒子Ｂは２０個、スペーサ粒子Ｂは２０個、破壊防止用粒子Ｂは５０個確認された。また、各粒子の遮蔽率を表１に示した。
【００５０】
（実施例３）
透明柔軟スイッチ膜を作製する際の混合液として、複数の突起を表面に有する導電性粒子として導電性粒子Ａの代わりに導電性粒子Ｃ（平均粒子径５．０μｍ、粒子径の標準偏差０．０１５μｍ、ＣＶ値３％）０．０３重量％、スペーサ粒子Ａの代わりにスペーサ粒子Ｃ（平均粒子径６．２μｍ、粒子径の標準偏差０．０１８６μｍ、ＣＶ値３％）０．０４重量％、破壊防止用粒子Ａの代わりに破壊防止用粒子Ｃ（平均粒子径４．７μｍ、ＣＶ値３％）０．０９重量％をシリコーン樹脂（ダウコーニング社製、「ＣＹ５２−２７６」）に混合した混合液を用いたこと以外は、実施例１と同様にして透明スイッチを作製した。
得られた透明スイッチを実施例１と同様にして観察し、１ｍｍ２あたりに導電性粒子Ｃは２０個、スペーサ粒子Ｃは２０個、破壊防止用粒子Ｃは５０個確認された。また、各粒子の遮蔽率を表１に示した。
【００５１】
（実施例４）
透明柔軟スイッチ膜を作製する際の混合液に破壊防止用粒子Ａを配合しなかったこと以外は、実施例１と同様にして透明スイッチを作製した。
得られた透明スイッチを実施例１と同様にして観察し、１ｍｍ２あたりに導電性粒子Ａは５個、スペーサ粒子Ａは５個確認された。また、各粒子の遮蔽率を表１に示した。
【００５２】
（実施例５）
透明柔軟スイッチ膜を作製する際の混合液にスペーサ粒子Ａを配合しなかったこと以外は、実施例１と同様にして透明スイッチを作製した。
得られた透明スイッチを実施例１と同様にして観察し、１ｍｍ２あたりに導電性粒子Ａは５個、破壊防止用粒子Ａは１０個確認された。また、各粒子の遮蔽率を表１に示した。
【００５３】
（実施例６）
実施例１と同量の導電性粒子Ａをアルカリ可溶性材料でコーティングした。また、同様に、ガラス基板上にアルカリ可溶性材料をコーティングした。次に、アルカリ可溶性材料でコーティングされた導電性粒子Ａを均等に分散する状態で該ガラス基板上に散布した。次いで、アルカリ可溶性材料を乾燥させ、実施例１と同量の破壊防止用粒子Ａ及びスペーサ粒子Ａをシリコーン樹脂（ダウコーニング社製、「ＣＹ５２−２７６」）に混合して得られた混合液をスペーサ粒子Ａの高さと等しくなるように塗布し、加熱してシリコーン樹脂を硬化させた。次に、硬化したシリコーン樹脂をガラス基板から剥離し、アルカリ水溶液に浸してアルカリ可溶性樹脂を溶解除去することにより、導電性粒子の周囲に透明柔軟材料のない空間が設けられた厚さ５０μｍの透明柔軟スイッチ膜を作製した。得られた透明柔軟スイッチ膜を用いたこと以外は実施例１と同様にして透明スイッチを作製した。
得られた透明スイッチを実施例１と同様にして観察し、１ｍｍ２あたりに導電性粒子Ａは５個、スペーサ粒子Ａは５個、破壊防止用粒子Ａは１０個確認された。また、各粒子の遮蔽率を表１に示した。
【００５４】
（比較例１）
透明柔軟スイッチ膜を作製する際の混合液にスペーサ粒子Ａの代わりに表面に突起を有さない導電性粒子Ｄ（平均粒子径４０μｍ、ＣＶ値３％）を配合したこと以外は、実施例１と同様にして透明スイッチを作製した。
得られた透明スイッチを実施例１と同様にして観察し、１ｍｍ２あたりに導電性粒子Ｄは５個、スペーサ粒子Ａは５個、破壊防止用粒子Ａは１０個確認された。また、各粒子の遮蔽率を表１に示した。
【００５５】
＜評価＞
実施例及び比較例で得られた透明スイッチについて以下の評価を行った。結果を表１に示した。
【００５６】
（１）応答性
実施例及び比較例で作製した透明スイッチについて、先端の曲率半径Ｒが１ｍｍのポリアセタール樹脂押圧子を用いて押圧したときの、導通までに必要な荷重を測定した。
導通までに必要な荷重が２０ｇ以下であった場合を「◎」、２０ｇを超え１５０ｇ以下であった場合を「○」、１５０ｇを超えた場合を「×」として応答性を評価した。
また、導通までに必要な荷重が小さくても３００ｇの荷重で往復摺動させると導通から不導通まで０．１秒以上かかる場合があった。この場合を「△」として応答性を評価した。
【００５７】
（２）耐久性
実施例及び比較例で作製した透明導電フィルム（上部基板）の上から、先端の曲率半径Ｒが１ｍｍのポリアセタール樹脂押圧子で３００ｇの荷重を加えて往復摺動させた。顕微鏡を用いて観察し、導電性粒子の破壊がみられなかった場合を「○」、導電性粒子が破壊されていた場合を「×」として透明スイッチの耐久性を評価した。
【００５８】
【表１】
2012014572.tif 000006
【産業上の利用可能性】
【００５９】
本発明によれば、光透過性及び接続信頼性に優れる透明スイッチを提供することができる。
【符号の説明】
【００６０】
１  上部基板
２  下部基板
３  透明電極
４  透明柔軟スイッチ膜
５  透明柔軟材料
６  導電性粒子
７  破壊防止用粒子
８  スペーサ粒子
９  導電性粒子
１０  アルカリ可溶性材料
１１  基板
１２  透明柔軟材料
１３  空間
【図１】
2012014572.tif 000009
【図２】
2012014572.tif 000010
【図３】
2012014572.tif 000011